(57)【特許請求の範囲】
【請求項１】
仏像など有体物の基体外面に金箔を接着するための金箔用接着剤であって、
上記接着剤が、アクリル樹脂を０．０２８〜０．３６質量％と、ウレタン樹脂を０．０１６〜０．２４質量％と、水を９９．０〜９９．９５質量％とを含有することを特徴とする金箔用接着剤。
【請求項２】
上記接着剤が、アクリル樹脂を０．０３５〜０．１８質量％と、ウレタン樹脂を０．０２〜０．１２質量％とを含有することを特徴とする請求項１に記載の金箔用接着剤。
【請求項３】
請求項１又は２に記載の金箔用接着剤を使用して、上記基体外面に金箔を貼付する金箔用貼付方法であって、
まず、上記基体外面に上記接着剤を塗布し、
次に、上記基体外面をその外方から覆うよう、この基体外面に金箔を接近させて、上記基体外面のうちの少なくとも一部外面に上記接着剤により金箔を接着し、
次に、金箔押し作業により、上記金箔を上記基体外面に接着させるようにしたことを特徴とする金箔貼付方法。
【発明の詳細な説明】
【技術分野】
【０００１】
本発明は、仏像などの基体外面に金箔を接着するために用いられるエマルジョンタイプの金箔用接着剤、およびこの接着剤を使用した金箔貼付方法に関するものである。
【背景技術】
【０００２】
仏像、仏具などの有体物については、この有体物の外観上の見栄えを向上させるためなどの理由で、その基体外面に金箔を貼付することが、古来より行なわれており、これには、下記特許文献１のようなものが提案されている。
【０００３】
上記公報のものによれば、要するに、次のように記載されている。
【０００４】
主剤は、ひまし油変性アルキッド樹脂、液状エポキシ樹脂、キシレン樹脂、テレピン油などの混合物である。上記テレピン油は、溶剤として用いられている。また、硬化剤は、ヘキサメチレンディイソシアネート系ポリイソシアネートに、メトキシブチルアセテートとキシレンを混合したものであり、上記主剤と硬化剤とは重量比で２：１に調合されて表面被覆剤とされている。
【０００５】
そして、金箔付きの仏壇は、以下のように造られる。
【０００６】
即ち、洗浄剤等を使って被着体表面が清浄化される。次に、上記主剤と硬化剤とが上記調合比率で配合されて表面被覆剤が得られ、所望濃度に希釈すべく、必要に応じてシンナーが加えられる。次いで、上記表面被覆剤が被着体の表面に綿、スプレー等で塗布される。すると、この塗布後、上記表面被覆剤は、２０〜３０分で金箔押しが可能なワニス皮膜にと変化する。そこで、上記表面被覆剤の塗布後、２０分〜２時間（常温下）の間に、上記ワニス皮膜の上へ金箔押しを行う。
【先行技術文献】
【特許文献】
【０００７】
【特許文献１】実開平７−１３２７８号公報
【発明の概要】
【発明が解決しようとする課題】
【０００８】
ところで、近時、家庭における室内装飾品など、有体物の基体外面に金箔を貼付して、この有体物の見栄えの向上を手軽に図りたいとの要望がある。そして、この場合には、上記した金箔の貼付作業は熟練者以外の初心者でも、容易かつ迅速にできるようにすることが求められる。
【０００９】
しかしながら、前記従来の技術における表面被覆剤といわれる接着剤は、含有成分についての構成が複雑であって手軽には入手困難である。また、これを所望濃度に希釈するため、必要に応じてシンナーを加えることが要求される。よって、このような接着剤を用いての上記貼付作業は、特に初心者にとって極めて煩雑である。
【００１０】
また、前記従来の技術における金箔の貼付作業では、上記基体外面に接着剤を塗布した後、この接着剤が金箔押し可能なワニス皮膜に変化するまで２０〜３０分待つ必要がある。このため、上記貼付作業には長時間を要するおそれがある。
【００１１】
しかも、上記したように、金箔押し作業が可能となるよう接着剤がワニス皮膜に変化してから、この接着剤に対し金箔押し作業をすることとなるが、上記接着剤がワニス皮膜に変化したか否かを正確に判断するためには、熟練を要することから、この点でも、上記金箔の貼付作業は煩雑となりがちである。
【課題を解決するための手段】
【００１２】
本発明は、上記のような事情に注目してなされたもので、本発明の目的は、有体物の基体外面への金箔の貼付作業によって、この有体物の外観上の見栄えを向上させると共に、この見栄えが長期にわたり維持されるようにする場合に、この金箔の貼付作業が、より容易に、かつ、迅速にできるようにすることである。
【００１３】
請求項１の発明は、仏像など有体物１の基体２外面に金箔４を接着するための金箔用接着剤３であって、
上記接着剤３が、アクリル樹脂を０．０２８〜０．３６質量％と、ウレタン樹脂を０．０１６〜０．２４質量％と、水を９９．０〜９９．９５質量％とを含有することを特徴とする金箔用接着剤である。
【００１４】
請求項２の発明は、上記接着剤３が、アクリル樹脂を０．０３５〜０．１８質量％と、ウレタン樹脂を０．０２〜０．１２質量％とを含有することを特徴とする請求項１に記載の金箔用接着剤である。
【００１５】
請求項３の発明は、請求項１又は２に記載の金箔用接着剤３を使用して、上記基体２外面に金箔４を貼付する金箔用貼付方法であって、
まず、上記基体２外面に上記接着剤３を塗布し、
次に、上記基体２外面をその外方から覆うよう、この基体２外面に金箔４を接近させて、上記基体２外面のうちの少なくとも一部外面２ａに上記接着剤３により金箔４を接着し、
次に、金箔押し作業により、上記金箔４を上記基体２外面に接着させるようにしたことを特徴とする金箔貼付方法である。
【００１６】
なお、この項において、上記各用語に付記した符号や図面番号は、本発明の技術的範囲を後述の「実施例」の項や図面の内容に限定解釈するものではない。
【発明の効果】
【００１７】
本発明による効果は、次の如くである。
【００１８】
請求項１の発明は、仏像など有体物の基体外面に金箔を接着するための金箔用接着剤であって、
上記接着剤が、アクリル樹脂を０．０２８〜０．３６質量％と、ウレタン樹脂を０．０１６〜０．２４質量％と、水を９９．０〜９９．９５質量％とを含有している。
【００１９】
このため、上記接着剤を上記基体外面に塗布したとき、この基体外面の各部に対し、上記接着剤は、ムラなく展開すると共に、その厚さが均一となるよう円滑に容易に、かつ、迅速に展開可能とされる。また、上記成分の接着剤によれば、水分の乾燥後、上記基体外面への金箔の接着力が十分に確保される。
【００２０】
よって、上記基体外面に上記接着剤により金箔を接着させたとき、この金箔の外面が全体的にムラなく平滑に仕上ることとなり、この外面に良好な艶が得られることとなって、有体物の外観上の見栄えが向上する。また、上記基体外面に上記接着剤により金箔が強固に接着されて、有体物の見栄えが長期にわたり維持される。
【００２１】
即ち、上記接着剤によれば、有体物の基体外面への金箔の貼付作業によって、この有体物の外観上の見栄えを向上させ、かつ、この見栄えを長期にわたり維持させようとする場合において、この金箔の貼付作業が、より容易に、かつ、迅速にできることとなる。
【００２２】
また、上記接着剤は水性のものであるため、シンナーなどの溶剤を用いることに比べて、安価であると共に、初心者でも扱い易いという利点がある。
【００２３】
請求項２の発明は、上記接着剤が、アクリル樹脂を０．０３５〜０．１８質量％と、ウレタン樹脂を０．０２〜０．１２質量％とを含有している。
【００２４】
このため、上記基体外面に接着剤により金箔を接着したとき、この金箔の外面が全体的に、よりムラなく平滑に仕上がることとなり、この外面に、より良好な艶が得られることとなって、有体物の外観上の見栄えが更に向上する。また、上記基体外面への接着剤による金箔の接着力が、より十分に確保されて、有体物の見栄えが、より長期にわたり維持される。
【００２５】
請求項３の発明によれば、上記請求項１と同様の効果が生じる。
【図面の簡単な説明】
【００２６】
【図１】有体物の基体外面への金箔の貼付方法を説明する図である。
【発明を実施するための形態】
【００２７】
本発明の金箔用接着剤に関し、有体物の基体外面への金箔の貼付作業によって、この有体物の外観上の見栄えを向上させると共に、この見栄えが長期にわたり維持されるようにする場合に、この金箔の貼付作業が、より容易に、かつ、迅速にできるようにする、という目的を実現するため、本発明を実施するための形態は、次の如くである。
【００２８】
即ち、仏像など有体物の基体外面に金箔を接着するための金箔用接着剤であって、上記接着剤が、アクリル樹脂を０．０２８〜０．３６質量％と、ウレタン樹脂を０．０１６〜０．２４質量％と、水を９９．０〜９９．９５質量％とを含有している。
【実施例】
【００２９】
本発明をより詳細に説明するために、その実施例を添付の図に従って説明する。
【００３０】
図１（ｃ）において、符号１は、仏像、仏壇、仏具などの宗教用有体物である。なお、この有体物１は、家庭室内の置物のような装飾用のものであってもよい。
【００３１】
上記有体物１は、木製、金属製、樹脂製、セラミックス製などの固形基体２と、この基体２の外面における被接着面に、エマルジョンタイプの接着剤３により貼付される金箔４とを備えている。上記接着剤３は、アクリル樹脂、ウレタン樹脂、これら各樹脂を乳化させるための界面活性剤、および水を主たる含有成分としている。
【００３２】
上記の場合、アクリル樹脂は、特に基体２が樹脂製である場合に、より大きい接着力を発揮するが、一般的に、あらゆる材質のものに適用されて大きい接着力を発揮する。一方、ウレタン樹脂は、特に基体２が金属製である場合に、より大きい接着力を発揮する。
【００３３】
ここで、下記「表１」のように、ポリウレタン樹脂製の平坦な表面における被接着面に、上記接着剤３により金箔４を接着させた場合の実験結果を示す。
【００３４】
【表１】
0005608065.tif 000002
【００３５】
上記「表１」中において、その数値は、接着剤３の各含有物質の質量％を示している。また、上記「表１」以外で、ほぼその残量を占める含有物質として、９９．０〜９９．９５質量％の水が含有されている。
【００３６】
また、「接着剤の展開状態」とは、被接着面に対し接着剤３を塗布して展開させたとき、この接着剤３の表面張力などによって、小さな水玉状や水溜り状のものができることにより、接着剤３の展開にムラが生じるか否かの状態を視覚により判断したものである。接着剤３がムラなく展開されておれば○、ムラが生じておれば×、その中間は△で示してある。
【００３７】
また、「接着剤厚さの均一性」とは、被接着面に接着剤３を塗布して展開させたとき、その面方向の各部の厚さが均一か否かを視覚により判断したものである。接着剤３の厚さが均一であれば○、不均一であれば×、その中間であれば△で示してある。
【００３８】
また、「接着力」とは、被接着面に接着剤３により金箔４を接着させ、その後、水分を蒸発させて接着剤３を自然乾燥させるために、１時間程度放置して手の触覚により判断したものである。接着力があれば○、不足すれば×、その中間は△で示してある。
【００３９】
そして、上記実験結果において、「表１」中の「接着剤の展開状態」について見ると、実験番号７，８で示すように、アクリル樹脂が０．０３５〜０．０４５質量％や０．０２８〜０．０３６質量％であり、かつ、ウレタン樹脂が０．０２〜０．０３質量％や０．０１６〜０．０２４質量％である場合には、△であるが、実験番号９〜１１で示すように、それら未満になると、×となる。
【００４０】
また、「接着剤厚さの均一性」について見ると、実験番号１〜４で示すように、アクリル樹脂が０．２８〜０．３６質量％以上であり、かつ、ウレタン樹脂が０．１６〜０．２４質量％以上である場合には、×となる。
【００４１】
また、「接着力」について見ると、実験番号８で示すように、アクリル樹脂が０．０２８〜０．０３６質量％であり、かつ、ウレタン樹脂が０．０１６〜０．０２４質量％である場合には、△であるが、実験番号９〜１１で示すように、それら未満になると、×となる。
【００４２】
このため、上記接着剤３は、実験番号４〜８に相当する範囲として、アクリル樹脂を０．０２８〜０．３６質量％と、ウレタン樹脂を０．０１６〜０．２４質量％と、界面活性剤を０．００２〜０．０５質量％と、水を９９．０〜９９．９５質量％とを含有することが好ましい。また、これに加えて、動物性樹脂としてミルクカゼインを０．０１〜０．２質量％と、植物性ワックスとしてカルナバワックスを０．０１〜０．２質量％とを含有することが好ましい。
【００４３】
そして、接着剤３に含有される上記アクリル樹脂とウレタン樹脂となどを、それぞれ上記した質量％の範囲にすれば、この接着剤３を上記基体２外面に塗布したとき、この基体２外面の各部に対し、上記接着剤３はムラなく展開すると共に、その厚さが均一となるよう円滑に容易に、かつ、迅速に展開可能とされる。また、上記成分の接着剤３によれば、水分の乾燥後、上記基体２外面への金箔４の接着力が十分に確保される。
【００４４】
よって、上記基体２外面に上記接着剤３により金箔４を接着させたとき、この金箔４の外面が全体的にムラなく平滑に仕上ることとなり、この外面に良好な艶が得られることとなって、有体物１の外観上の見栄えが向上する。また、上記基体２外面に上記接着剤３により金箔４が強固に接着されて、有体物１の見栄えが長期にわたり維持される。
【００４５】
即ち、上記接着剤３によれば、有体物１の基体２外面への金箔４の貼付作業によって、この有体物１の外観上の見栄えを向上させ、かつ、この見栄えを長期にわたり維持させようとする場合において、この金箔４の貼付作業が、より容易に、かつ、迅速にできることとなる。
【００４６】
また、上記接着剤３は水性のものであるため、シンナーなどの溶剤を用いることに比べて、安価であると共に、初心者でも扱い易いという利点がある。
【００４７】
なお、上記接着剤３は、実験番号５〜７に相当する範囲として、アクリル樹脂を０．０３５〜０．１８質量％と、ウレタン樹脂を０．０２〜０．１２質量％と、水を９９．０〜９９．９５質量％とを含有することが、より好ましく、また、これに加えて、ミルクカゼインを０．０１２５〜０．１質量％と、カルナバワックスを０．０１２５〜０．１２質量％とを含有することが、より好ましい。
【００４８】
上記のようにすれば、上記基体２外面に接着剤３により金箔４を接着したとき、この金箔４の外面が全体的に、よりムラなく平滑に仕上がることとなり、この外面に、より良好な艶が得られることとなって、有体物１の外観上の見栄えが更に向上する。また、上記基体２外面への接着剤３による金箔４の接着力が、より十分に確保されて、有体物１の見栄えが、より長期にわたり維持される。
【００４９】
次に、上記接着剤３を使用して、上記基体２外面に金箔４を接着させることにより、この金箔４を基体２外面に貼付するための金箔４の貼付方法につき、説明する。
【００５０】
図１（ａ）を参照して、まず、上記基体２外面を刷毛や布で払拭するなどして、この基体２外面を清浄にする。次に、基体２外面に上記接着剤３を刷毛７やスプレーで薄く塗布する。この場合、水の含有量が適正に確保されていることにより粘性が小さく抑制された接着剤３は、基体２外面の各部に均一厚さとなるよう円滑に容易に、かつ、迅速に展開させられる。そして、この塗布から数分間放置して水分を自然乾燥させる。
【００５１】
次に、図１（ｂ）を参照して、上記基体２外面をその外方から覆うよう、この基体２外面のうちの少なくとも一部外面２ａに上記接着剤３により金箔４を接着させる。
【００５２】
次に、図１（ｃ）を参照して、綿など軟らかい可撓性塊体８により、上記金箔４の各部を上記基体２外面の各部に次々と押し付けるようにして金箔押し作業を行なう、これにより、上記金箔４を上記基体２外面の所望部位に全体的に接着させる。
【００５３】
また、図示しないが、基体２外面に、金箔４を接着すべき他の所望部位があるならば、この他の所望部位に対しても上記と同様に他の金箔を接着させればよい。これにより、基体２外面への金箔４の貼付作業が終了する。
【００５４】
なお、上記接着剤３を出荷したり、保存したりする場合には、例えば、接着剤３は、これに含有されるアクリル樹脂を１４〜１８質量％とし、ウレタン樹脂を８〜１２質量％とし、界面活性剤を１．１３〜２．４９質量％として、高濃度の接着剤３にしておき、金箔４の貼付用としての接着剤３の使用に際し、この接着剤３を水で５０〜５００倍に、より好ましくは１００〜４００倍に希釈するようにしてもよい。
【００５５】
また、上記接着剤３による基体２外面への金箔４の接着は、有体物１の部分的や全体的な補修を目的とするものであってもよい。
【符号の説明】
【００５６】
１    有体物
２    基体
２ａ  一部外面
３    接着剤
４    金箔
７    刷毛
８    塊体
【図１】
0005608065.tif 000003